КАТАЛИТИЧЕСКАЯ КОМПОЗИЦИЯ ДЛЯ СИНТЕЗА УГЛЕРОДНЫХ НАНОТРУБОК

1. Каталитическая композиция для синтеза углеродных нанотрубок, включающая активный катализатор и носитель катализатора, причем активный катализатор содержит смесь железа и кобальта в любой окисленной форме, а носитель катализатора содержит вспученный вермикулит.
2. Каталитическая композиция по п.1, отличающаяся тем, что молярное соотношение кобальта и железа (Co/Fe) находится в диапазоне от 0,1 до 2, предпочтительно от 0,25 до 1,5.
3. Каталитическая композиция по п.1, отличающаяся тем, что массовое процентное содержание активного катализатора в каталитической композиции находится в диапазоне между 1,5 и 20%, предпочтительно от 2,2 до 12%, еще более предпочтительно от 2,2 до 8%.
4. Каталитическая композиция по п.1, отличающаяся тем, что размер частиц вспученного вермикулита составляет от 50 до 1000 мкм, предпочтительно от 100 до 500 мкм.
5. Способ синтеза каталитической композиции по любому из пп.1-4, включающий следующие стадии:
- вспучивание вермикулита путем нагревания руды вермикулита при температуре выше 800°C;
- приведение в контакт вспученного вермикулита с раствором солей кобальта и железа;
- обжиг вермикулита при контакте с раствором солей кобальта и железа при температуре выше 350°C.
3
3
2
6. Способ синтеза по п.5, отличающийся тем, что соль железа представляют собой Fe(NO)·9HO.
2
2
7. Способ синтеза по п.5, отличающийся тем, что соль кобальта представляет собой Co(OAc)·4HO.
8. Способ синтеза по п.5, отличающийся тем, что контакта вспученного вермикулита с раствором солей кобальта и железа достигают путем пропитки водным раствором.
9. Способ синтеза углеродных нанотрубок путем разложения газообразного углеводорода на каталитической композиции по любому из пп.1-4, включающий следующие стадии:
- кондиционирование каталитической композиции в инертной атмосфере;
- приведение в контакт каталитической композиции с газообразным источником углерода при температуре от 600 до 800°C в течение 5 минут.
10. Способ синтеза углеродных нанотрубок по п.9, отличающийся тем, что подача каталитической композиции и извлечение синтезированных углеродных нанотрубок происходит непрерывно.
11. Полимерная композиция, включающая углеродные нанотрубки, полученные по любому из пп.9 или 10.